(57)【要約】  【課題】  高容量を維持したまま高速充放電ができる全固体型リチウムイオン二次電池を提供する。  【解決手段】  正極１、固体電解質２および負極３が順次積層された発電要素を、集電体４を介して複数個直列に接続してなる全固体型リチウムイオン二次電池において、正極１および負極３のうちの少なくとも一方の電極１、３中に、該電極１、３の厚み方向に複数の貫通穴７を有しており、貫通穴７の内壁面にイオン伝導層９が形成されている。これにより、電極１、３中のイオンが貫通穴７内のイオン伝導層９へ良好に流れ、電極１、３中の電子伝導性を向上し、イオン伝導層９をイオンが良好に移動するため、高容量を維持したまま高速充放電が可能となる。【選択図】  図２
2011204511.tif 000002
【特許請求の範囲】
【請求項１】
正極、固体電解質および負極が順次積層された発電要素を、集電体を介して複数個直列に接続してなる全固体型リチウムイオン二次電池において、前記正極および前記負極のうちの少なくとも一方の電極中に、該電極の厚み方向に延びる複数の穴を有しており、該穴の内壁面にイオン伝導層が形成されていることを特徴とする全固体型リチウムイオン二次電池。
【請求項２】
前記正極および前記負極のうちの少なくとも一方の電極が無機酸化物からなるとともに、該無機酸化物からなる前記電極中に前記穴が形成され、該穴内に形成される前記イオン伝導層が無機酸化物からなることを特徴とする請求項１に記載の全固体型リチウムイオン二次電池。
【請求項３】
前記正極および前記負極のうちの少なくとも一方の電極が、電極薄層を複数積層してなるとともに、複数の前記電極薄層には、該電極薄層を厚み方向に貫通する薄層貫通穴がそれぞれ形成され、かつ該薄層貫通穴の内壁面にイオン伝導層が形成されており、前記複数の電極薄層の前記薄層貫通穴内にそれぞれ形成された前記イオン伝導層が前記電極の厚み方向に接続されていることを特徴とする請求項１または２に記載の全固体型リチウムイオン二次電池。
【発明の詳細な説明】
【技術分野】
【０００１】
本発明は、正極、固体電解質、負極が順次積層された発電要素を、集電体を介して複数個直列に接続してなる全固体型リチウムイオン二次電池に関する。
【背景技術】
【０００２】
近年、二次電池は携帯電話やノート型パソコンだけでなく、電気自動車用バッテリーとしてもその用途を広げている。これらの二次電池に共通して要求されているものは、長時間使用の指標となる高容量化である。二次電池における高容量化の手法としては、容量の大きな電極材料を用いる方法や、高い放電電圧を示す正極材料の適用、電解質の固体化などが挙げられる。
【０００３】
例えば、特許文献１では、固体電極と固体電解質との界面抵抗を下げるために、固体電極と高分子固体電解質との間に電解液を介在させている。また特許文献２では、金属が付着した炭素粒子を含有する電極を用いることで、電極の電子伝導性の向上を図っている。一方、特許文献３では、正極を形成する粒子の表面に炭素などの導電性膜を成膜技術で形成したものを正極材料として用いることによって、正極の内部抵抗を低下させている。
【先行技術文献】
【特許文献】
【０００４】
【特許文献１】特開１９９９−２０４１１６号公報
【特許文献２】特開２００１−１２６７６８号公報
【特許文献３】特開２０００−５８０６３号公報
【発明の概要】
【発明が解決しようとする課題】
【０００５】
高容量化と高速充放電は、全固体型リチウムイオン二次電池の特性において非常に重要である。高速充放電を行うために、従来、例えば上記特許文献１のように固体電極と高分子固体電解質との界面に電解液を介在させることが行われているが、電解液を介在させてしまうとそもそも全固体型二次電池とはならず、また電解液を使用するため、収納容器から電解液が漏出するおそれがあり、安全性の面で十分とは言えない。
【０００６】
また上記特許文献２では、電極における導電性を確保するために、導電材同士が電極内で接触するように大量の導電材を添加する必要がある。これにより、電極内における導電材の占める割合が高くなる一方で、電極内における活物質の割合が低下し、所定の容量を得ようとすると、電池のトータル重量や体積が大きくなり、逆に電極を所定寸法に収めようとすると電池容量は低下するという問題があった。
【０００７】
また、上記特許文献３では、正極を形成する粒子の表面を炭素などの導電性膜で被覆し、正極を形成する粒子の容量を大きく低下させることなく、電極内の電子伝導性を高めようとしているが、電極においては電子の移動とともに、高容量化のため高いイオン伝導性が必要であり、固体電解質を用いる場合に、正極を形成する粒子の表面を導電性膜で被覆してしまうと、導電性膜が正極内でのイオン伝導の妨げになってしまい、高容量が得られなくなってしまうという問題があった。
【０００８】
本発明は、高容量を維持したまま高速充放電ができる全固体型リチウムイオン二次電池を提供することを目的とする。
【課題を解決するための手段】
【０００９】
本発明の全固体型リチウムイオン二次電池は、正極、固体電解質および負極が順次積層された発電要素を、集電体を介して複数個直列に接続してなる全固体型リチウムイオン二次電池において、前記正極および前記負極のうちの少なくとも一方の電極中に、該電極の厚み方向に延びる複数の穴を有しており、該穴の内壁面にイオン伝導層が形成されていることを特徴とする。
【００１０】
リチウムイオン二次電池においては、放電する場合、電子は負極から正極へ流れると同時にＬｉイオンは固体電解質を介して負極から正極へ流れる。一方充電においては、正極から負極へ電子が流れ、Ｌｉイオンは正極から固体電解質を介して負極に流れる。
【００１１】
本発明の全固体型リチウムイオン二次電池では、正極および負極のうちの少なくとも一方の電極中に、電極の厚み方向に延びる複数の穴を有しており、該穴の内壁面にイオン伝導層が形成されているため、電極の厚み方向に延びる穴に形成されたイオン伝導層を介して、電極中のＬｉイオンが、例えば充電においては正極からイオン伝導層を介して固体電解質に良好に流れ、高速充電が可能となり、放電の場合も同様にＬｉイオンがイオン伝導層を介して、負極から正極に良好に流れて、高速放電が可能となる。
【００１２】
また、効率よくＬｉイオンが電極からイオン伝導層に移動することで、電極内のカチオン密度が下がり、電極内の電子が、カチオンによるクーロン力によって移動性が抑制され難くなるため、電極内の電子が良好に移動し、電極中の電子伝導性を向上できる。
【００１３】
さらに、電極中の穴径を小さくすることにより、電極中における穴の占める体積占有率を小さくすることができ、電極内における活物質の割合低下を最小限に抑えることができ、高容量を維持できる。
【００１４】
これらにより、本発明の全固体型リチウムイオン二次電池では、高容量を維持したまま高速充放電が可能となる。
【００１５】
また、本発明の全固体型リチウムイオン二次電池は、前記正極および前記負極のうちの少なくとも一方の電極が無機酸化物からなるとともに、該無機酸化物からなる前記電極中に前記穴が形成され、該穴内に形成される前記イオン伝導層が無機酸化物からなることを特徴とする。電極が無機酸化物からなる場合には、電極中におけるイオンや電子の伝導性が低いため、電極の穴の内壁面にイオン伝導層を形成することにより、このイオン伝導層を介して電極中のイオンの伝導性を著しく向上することができる。
【００１６】
さらに、本発明の全固体型リチウムイオン二次電池は、前記正極および前記負極のうちの少なくとも一方の電極が、電極薄層を複数積層してなるとともに、複数の前記電極薄層には、該電極薄層を厚み方向に貫通する薄層貫通穴がそれぞれ形成され、かつ該薄層貫通穴の内壁面にイオン伝導層が形成されており、前記複数の電極薄層の前記薄層貫通穴内にそれぞれ形成された前記イオン伝導層が前記電極の厚み方向に接続されていることを特徴とする。
【００１７】
電極が厚い場合には容量を大きくできるものの、イオン伝導性が低下する傾向にあるため、本発明のように、薄層貫通穴内に形成されたイオン伝導層を有する電極薄層を複数積層し、複数の電極薄層の薄層貫通穴のイオン伝導層同士を接続することにより、厚い電極を容易に形成でき、容量を大きくできるとともに、電極中のイオン伝導性を向上することができ、高速充放電が可能となる。
【発明の効果】
【００１８】
本発明の全固体型リチウムイオン二次電池では、電極中のイオンが穴内のイオン伝導層へ良好に流れ、高速充放電が可能となるとともに、穴内のイオン伝導層にイオンが流れるために電極内のイオン密度が下がり、これに伴い、電極中の電子伝導性を向上できる。さらに、穴径を小さくすることにより、電極中における穴の占める体積占有率を小さくすることができ、電極内における活物質の割合低下を最小限に抑え、高容量を維持したまま高速充放電が可能となる。
【図面の簡単な説明】
【００１９】
【図１】全固体型リチウムイオン二次電池の縦断面図である。
【図２】（ａ）は正極および負極の同じ位置に貫通穴が形成されており、貫通穴の壁面および底面にイオン伝導層が形成されている状態を示す縦断面図、（ｂ）は正極だけに貫通穴を設け、この貫通穴の内壁面にイオン伝導層を形成した状態を示す縦断面図、（ｃ）は正極および負極の同じ位置に貫通しない穴が形成されており、この穴の壁面および底面にイオン伝導層が形成されている状態を示す縦断面図、（ｄ）は正極のみに貫通しない穴を形成し、穴の壁面および底面にイオン伝導層が形成されている状態を示す縦断面図である。
【図３】（ａ）は正極および負極に形成された貫通穴の位置がずれており、貫通穴の内壁面および底面にイオン伝導層が形成されている状態を示す縦断面図、（ｂ）は正極および負極に形成された貫通穴内にイオン伝導材料を充填した場合の縦断面図である。
【図４】（ａ）は電極薄層の積層体からなる正極を示すもので、上中下の電極薄層の薄層貫通穴が接続されるとともに、薄層貫通穴の内壁面に形成されたイオン伝導層同士が接続されている状態を示す縦断面図、（ｂ）は（ａ）の断面の一部を拡大して示す図である。
【図５】全固体型リチウムイオン二次電池を収納容器内に収納してなる二次電池装置を示す縦断面図である。
【発明を実施するための形態】
【００２０】
図1は、全固体型リチウムイオン二次電池の縦断面図である。全固体型リチウムイオン
二次電池は、図１に示すように、少なくとも正極活物質からなる正極１と、固体電解質２と、少なくとも負極活物質からなる負極３とを順次積層して接合し一体化させた発電要素を、複数個集電体４を介して直列に接続して構成されている。
【００２１】
一般的には正極１と負極３とを金属製の集電体４で接続するが、予め自立できる強度を持った正極１、固体電解質２および負極３が積層され一体化された発電要素を作製し、複数の発電要素を集電体４を介して電気的に直列に接続して全固体型リチウムイオン二次電池を構成できる。
【００２２】
そして、本発明では、正極１および負極３（以下、電極１、３ということがある）中に、正極１および負極３の厚み方向に貫通する複数の貫通穴７を有しており、貫通穴７の内壁面には、図２（ａ）に示すように、イオン伝導層９が形成されている。なお、図１では、イオン伝導層９の記載を省略した。
【００２３】
正極１および負極３の貫通穴７は同じ位置に形成されており、正極１および負極３の貫通穴７にそれぞれ形成されたイオン伝導層９が接続され、接続されたイオン伝導層９の内側には、正極１および負極３の内部に連続する空間１０が形成されている。
【００２４】
言い換えれば、固体電解質２には貫通穴が形成されており、この貫通穴を介して、正極１および負極３に形成された空間が連通して空間１０が形成されており、固体電解質２と、正極１および負極３の貫通穴７にそれぞれ形成されたイオン伝導層９とが接続されている。
【００２５】
イオン伝導層９は、製法上の観点から、固体電解質２と同一材料から形成することが望ましいが、異なる材料で形成することもできる。
【００２６】
なお、図２（ａ）では、正極１および負極３の貫通穴７の底部、言い換えれば、貫通穴７の集電体４側に集電体側イオン伝導層９ａが形成されているが、この集電体側イオン伝導層９ａは必ずしも形成する必要はない。また、正極１および負極３の貫通穴７の内壁面に形成されるイオン伝導層９は、内壁面全面に必ずしも形成する必要はなく、貫通穴７において正極１および負極３の厚み方向に連続していれば、貫通穴７の内壁面に形成されていない部分があっても構わない。
【００２７】
正極１の厚みは５μｍ以上、好ましくは３０μｍ以上、更に好ましくは５０μｍ以上であることが望ましい。正極１の厚みが薄い場合には、イオンの移動距離が短いため、正極１内のイオン伝導があまり電池性能に影響を与えないが、高容量化を図るため、正極１の厚みが３０μｍ以上、５０μｍ以上と厚くなると、正極１内のイオン伝導が電池性能に影響を与えるようになるため、本発明を好適に用いることができる。
【００２８】
負極３の厚みは負極容量にもよるが、正極１と同等以上の容量となる厚みであり、固体電解質２の厚みは絶縁が保持できる厚みで、かつ、できるだけ薄い膜厚が好ましく１００〜５００ｎｍとされている。また、貫通穴７は断面が円形状であり、その径は、５０μｍ以下であることが望ましい。貫通穴７の径が大きくなると、電極１、３内の貫通穴７の占める割合が大きくなるためイオン伝導性が向上しても電池容量が低下する傾向にあるため、貫通穴７の径は小さい方が望ましい。なお、貫通穴７の断面形状は円形に限らず、角形状であっても良い。この場合の径は、断面を円に換算した場合の径である。
【００２９】
また電極１、３内にある貫通穴７同士の間隔は最短距離が電極厚みの１．５倍未満であることが望ましい。これは貫通穴７の径と同様に、貫通穴７の電極１、３内で占める割合を低くするとともに、貫通穴７間の間隔が長くなると、一部のイオンは厚み方向を最短距離として移動することになり、貫通穴７を設ける効果が低下するためである。
【００３０】
また、厚い電極１、３に対しては積層構造を採用することができる。例えば、正極１を、図４（ａ）に示すように、複数の電極薄層１ａ、１ｂ、１ｃを積層して形成するとともに、電極薄層１ａ、１ｂ、１ｃに薄層貫通穴７ａ、７ｂ、７ｃを形成し、薄層貫通穴７ａ、７ｂ、７ｃの内壁面にそれぞれイオン伝導層９が形成されており、該薄層貫通穴７ａ、７ｂ、７ｃ内のイオン伝導層９が電極１の厚み方向に接続されている。これにより厚い正極１を形成できる。図４（ｂ）に、薄層貫通穴７ｂの内壁面にイオン伝導層９が形成されている状態を示す。
【００３１】
また、薄層貫通穴７ａ、７ｂ、７ｃにそれぞれ形成されたイオン伝導層９の接続を容易に行うため、電極薄層１ｂ、１ｃのイオン伝導層９が露出した位置にイオン伝導性の材料からなる層（ランド）を形成することが望ましい。この場合には、電極薄層１ａ、１ｂ、１ｃを積層する際に、薄層貫通穴７ａ、７ｂ、７ｃの位置を厳密に制御しなくても、それぞれのイオン伝導層９の接続が可能となる。負極３についても同様に形成できる。
【００３２】
このような全固体型リチウムイオン二次電池では、電極１、３中に、電極１、３の厚み方向に貫通する複数の貫通穴７を有しており、これらの貫通穴７の内壁面に形成されたイオン伝導層９を有するため、イオン伝導層９を介して電極１、３中のイオンが集電体４に良好に流れ、高速充放電が可能となる。なお、イオン伝導層９を集電体４に接続することにより、イオン伝導性を向上できるが、必ずしも集電体４に接続する必要はない。
【００３３】
また、電極１、３中のイオンが貫通穴７内に形成されたイオン伝導層に流れ込むため、電極１、３内のイオン密度が下がり、イオンと電子のクーロン力が弱まることで、電極１、３中の電子の移動速度が高くなり、付随的に電極１、３中の電子伝導を向上できる。
【００３４】
また、貫通穴７の径を小さくすることにより、電極１、３中における貫通穴７の占める体積占有率を小さくすることができ、電極１、３内における活物質の割合低下を最小限に抑え、エネルギー密度の高い高容量の全固体型リチウムイオン二次電池を得ることができる。
【００３５】
さらに、リチウムイオンの移動に伴う体積膨張収縮が大きい電極１、３では、電極１、３の貫通穴７の内壁面にイオン伝導層９が形成され、その内側に空間１０が存在するため、電極１、３の体積膨張収縮に伴う応力が空間１０で緩和され、電極１、３内に発生するクラックなどが抑制され、さらに信頼性を向上できる。
【００３６】
なお、図１では、正極１および負極２に貫通穴７を形成し、貫通穴７の内壁面にイオン伝導層９を形成したが、正極１または負極３のいずれかに貫通穴７を形成し、貫通穴７の内壁面にイオン伝導層９を形成しても良い。
【００３７】
また、貫通穴７の内壁面にイオン伝導層９を形成し、貫通穴７に空間１０が形成されているが、この空間１０に導体を充填し、電極１、３と導体を接続し、電子伝導性を向上することもできる。
【００３８】
さらに、イオン伝導層９が形成される貫通穴７とは別個に電極１、３に複数の貫通穴を形成し、これらの複数の貫通穴に導体を充填することで、電子の移動を促進することもできる。
【００３９】
全固体型リチウムイオン二次電池を構成する正極１、固体電解質２、負極３、集電体４は、一般的なリチウムイオン二次電池に用いられているものを用いることができる。以下に本形態の全固体型リチウムイオン二次電池に使用できる正極１、固体電解質２、負極３、集電体４について説明する。
【００４０】
集電体４としては、例えば、熱可塑性樹脂と導電性フィラーから成る導電性接着剤を用いることができる。また一般的に用いられている導体板を用いることもできる。
【００４１】
正極１は少なくとも正極活物質からなり、正極活物資としては、リチウム含有遷移金属酸化物が好適に用いられる。具体的にはリチウムマンガン複合酸化物、リチウムニッケル複合酸化物、リチウムコバルト複合酸化物、リチウムニッケルコバルトマンガン複合酸化物、リン酸系リチウム鉄複合酸化物、リチウムチタン複合酸化物などが挙げられる。
【００４２】
負極３も少なくとも負極活物質からなり、負極活物質としては炭素材料、遷移金属酸化物、リチウム含有遷移金属酸化物などが使用可能である。なお、負極活物質に金属リチウムなどを用いる場合は、正極のみ導体を用いればよい。
【００４３】
固体電解質２には、無機材料からなる無機固体電解質を用いる。無機固体電解質は難燃性、不燃性に優れることから単体で用いると安全性の高い全固体型リチウムイオン二次電池を提供することができ、好適である。また貫通穴７の内壁面への成膜を考えると、スパッタ、ＣＶＤなどの気相法や、ゾルゲル法などの液相法による形成が好ましい。
【００４４】
無機固体電解質としては、例えばLi1.3Al0.3Ti1.7(PO4)3やLi3.6Ge0.6V0.4O4、Li0.35La0.55TiO3などの結晶質固体電解質、30LiI-41Li2O-29P2O5や40Li2O-35B2O3-25LiNbO3など
の酸化物系非晶質固体電解質、45LiI-37Li2S-18P2S5や1Li3PO4-63Li2S-36SiS2などの硫化物系非晶質固体電解質、Li3PO4-xNxなどの非晶質薄膜固体電解質を挙げることができる。
【００４５】
全固体型リチウムイオン二次電池の製法について説明する。
【００４６】
まず、例えば、LiMn2O4の粉体に対して、バインダーと分散材を溶媒とともに所定量添
加してスラリーを作製する。スラリーにはさらに焼結助剤として、例えばＢやＬｉ、Ｓｉの酸化物などを添加しても良い。この後、ドクターブレードやコーターなどによってテープ成形を行い乾燥することで、例えば厚みが２００μｍのグリーンシートを作製する。
【００４７】
得られたグリーンシートに、例えばＹＡＧレーザーにて直径が１５μｍの貫通穴（ビアホール）を形成する。
【００４８】
この正極の表面に、例えばＲＦスパッタにてLi3PO4-xNxからなる３００ｎｍの固体電解質を形成する。ＲＦスパッタにて正極表面に固体電解質層が形成されるとともに、正極の貫通穴の内壁面および貫通穴の底部にイオン伝導層が形成されることになる。
【００４９】
負極についても同様に、例えばLi4Ti5O12の粉体に対して、バインダーと分散材を溶媒
とともに所定量添加してスラリーを作製する。スラリーにはさらに正極材と同様にＢやＬｉ、Ｓｉの酸化物などの焼結助剤を添加しても良い。この後、ドクターブレードやコーターなどによってテープ成形を行い乾燥することで、例えば厚みが１００μｍのグリーンシートを作製する。
【００５０】
得られたグリーンシートに、正極と同様にＹＡＧレーザーにて直径が１５μmの貫通穴
（ビアホール）を形成する。
【００５１】
この負極の表面および貫通穴にも、例えばＲＦスパッタにてLi3PO4-xNxの３００μｍの固体電解質およびイオン伝導層を形成する。
【００５２】
そして、正極に形成された固体電解質、イオン伝導層と、負極に形成された固体電解質、イオン伝導層とを貫通穴同士が合致するように接触させた状態で加熱し、一体化させ、発電要素を作製する。この時、固体電解質間に固体電解質成分を含む密着液等を用いて接合強度をあげても良い。なお、図２（ａ）では、固体電解質２に正極１と負極３とに形成された固体電解質の境界を記載したが、正極１と固体電解質２と負極３とが一体となった場合には境界が判別できない場合もある。
【００５３】
この後、例えばステンレスからなる集電体の両面にカーボン等の導電性接着剤を塗布し、これを用いて複数の発電要素を接合し、全固体型リチウムイオン二次電池を作製することができる。
【００５４】
電極を積層構造とする場合（図４）について、説明する。例えば、正極を形成するための複数のグリーンシート（電極薄層となる）に貫通穴を形成し、ＲＦスパッタにて貫通穴の内壁面にイオン伝導層を形成する。この場合、貫通穴の周囲をマスクすることにより、貫通穴の近傍のグリーンシート表面に電解質材料からなるランドを形成するとともに、貫通穴の内壁面にイオン伝導層を形成することができる。このようなグリーンシートを貫通穴同士が合致するように積層して、未焼成の積層構造の電極を形成できる。
【００５５】
正極あるいは負極を作製するにはいくつかの方法が可能であり、例えば正極活物質あるいは負極活物質と導電剤とを含有するスラリーを作製し、離型性を有するポリエチレンテレフタレート製フィルム（以下、ＰＥＴフィルム）上に塗布して乾燥後、剥離して必要に
応じて形状加工を施し正極あるいは負極とする方法や、正極活物質あるいは負極活物質を含有するスラリーを同様にＰＥＴフィルム上に塗布して剥離、整形後焼成して、正極活物質あるいは負極活物質からなる焼結体を作製し、正極あるいは負極とすることもできる。
【００５６】
このようにして形成された全固体型リチウムイオン二次電池は、収納容器内に収容されて二次電池装置が構成される。収納容器は、ラミネート型リチウムイオン電池や従来のコイン電池などで使用されている外装体や集電端子がいずれも適用可能である。例えば、図５に示すように、アルミニウムや亜鉛、鉄、ニッケル、ステンレスなどからなる電子伝導性を有する金属板をプレス成形法などによって加工した蓋材２１と、容器本体２２とを絶縁パッキン２３を介在させてかしめて封止することにより作製することができる。蓋材２１と、容器本体２２が集電端子となる。なお、図５では、貫通穴７の記載は省略した。さらに、図１では、正極１と、固体電解質２と、負極３とを順次積層して接合し一体化させた発電要素の積層数が３層であるが、積層数について用途によって異なるものであり、特に限定されるものではない。
【００５７】
図２（ｂ）〜（ｄ）、図３（ａ）、（ｂ）は、正極１、負極３におけるイオン伝導層の他の形態を示すもので、図２（ｂ）は、正極１だけに貫通穴７を設け、貫通穴７の内壁面にイオン伝導層９を形成した全固体型リチウムイオン二次電池の一部を示している。このような二次電池でも、正極１中のイオンが貫通穴７内のイオン伝導層９へ良好に流れ、これに伴い、正極１中の電子伝導を向上でき、さらに、イオンがイオン伝導層９を良好に流れることにより、高速充放電が可能となり、また、貫通穴７径を小さくすることにより、正極１内における活物質の割合低下を最小限に抑え、高容量を維持したまま高速充放電ができる。正極１のイオン電導度や電子伝導が負極に比べて低い場合には、正極１にイオン伝導層を設けることで高速充放電に十分効果がある。
【００５８】
また、図２（ｃ）は、図２（ａ）に対して正極１、負極３に貫通しない穴１５を形成した二次電池を示すもので、貫通しない穴１５はレーザーの出力や照射時間などを調整することにより作製することができる。このような二次電池では、貫通しない穴１５の内壁面にイオン伝導層９が形成されているので、貫通している電極と同様な効果を得ることができる。さらに、この方法では、貫通しないようにレーザーの調整が必要となるが、穴を介して集電体側への材料の浸み出しを防ぐことができ、集電体側に凸などの形成が無く、集電体の接合などに不具合を生じることはない。
【００５９】
また、図２（ｄ）は、図２（ｃ）において正極１のみに貫通しない穴１５を形成し、穴１５の内壁面にイオン伝導層９を形成したもので、このような二次電池でも図２（ｃ）と同様に電極と集電体との接合が容易となる。
【００６０】
図３（ａ）は、図２（ａ）に対して正極１、負極３に形成された貫通穴７の形成位置がずれている場合を示すもので、このように貫通穴７の位置がずれていた場合であっても、図２（ａ）の場合とほぼ同様の効果を得ることができる。この場合には、正極１の貫通穴７と負極３の貫通穴７との位置合わせを行う必要がないため、二次電池の作製が容易となる。
【００６１】
また、図３（ｂ）は、図２（ａ）に対して正極１、負極３に形成された貫通穴７内にイオン伝導性を有するペーストを充填して二次電池を作製した場合であり、このような二次電池でも、図２（ａ）の場合とほぼ同様に効果を得ることができ、この場合には、空間がなくなるため機械的強度を高くできる。
【符号の説明】
【００６２】
１・・・正極
１ａ、１ｂ、１ｃ・・・電極薄層
２・・・固体電解質
３・・・負極
４・・・集電体
７・・・貫通穴
７ａ、７ｂ、７ｃ・・・薄層貫通穴
９・・・イオン伝導層
９ａ・・・集電体側イオン伝導層
１０・・・空間
１５・・・電極を貫通しない穴
【図１】
2011204511.tif 000003
【図２】
2011204511.tif 000004
【図３】
2011204511.tif 000005
【図４】
2011204511.tif 000006
【図５】
2011204511.tif 000007